(57)【特許請求の範囲】
【請求項１】
ハニカムコアの表裏両側に接着剤を介して表皮材を貼着して成るディンプルレスハニカムサンドイッチパネルの製造方法であって、
該ハニカムコアを枠体内に圧縮状態で装入するコア装入工程たる第１工程と、
該ハニカムコアの表裏両側に前記接着剤を介して前記表皮材を積層して、該積層体を加圧・加熱して該表皮材をハニカムコアに貼着する表皮材貼着工程たる第２工程と、
該表皮材の貼着後に前記枠体を前記ハニカムコアから取り外す枠体脱着工程たる第３工程とを備え、
該枠体の脱着時に前記ハニカムコアに生ずる形状復元力により、前記表皮材を伸展状態に張設するディンプルレスハニカムサンドイッチパネルの製造方法に
おいて、
前記ハニカムコアを枠体内に圧縮状態で装入するコア装入工程たる第１工程は、前記枠体内外周縁部全周形状に倣う環状にコアセルを装入配列し、次いで前記環状領域内側に沿って順次コアセルを装入して枠体内の中心領域に未装入部分を確保し、最後に、該未装入部分にコアセルを強制的に装入することでハニカムコア全体が略均等な圧縮応力を有して保持される工程であることを特徴とするディンプルレスハニカムサンドイッチパネルの製造方法。
【発明の詳細な説明】
【技術分野】
【０００１】
本発明はディンプルレスハニカムサンドイッチパネルの製造方法に関するものであり、特に、太陽電池セルなどが固着される軽量構造のディンプルレスハニカムサンドイッチパネルの製造方法に関するものである。
【背景技術】
【０００２】
従来、ディンプルレスハニカムサンドイッチパネルは、中空状のハニカムコアの表裏両側に一対の表皮材（パネルスキンともいう。）を接着剤で貼着して形成され、主に人工衛星用の太陽電池セルを設置するために多用されている。この場合、ディンプルレスハニカムサンドイッチパネルの性能としては、太陽電池セルを安定的に支持できれば、強度や剛性はそれ程要求されず、むしろ、ディンプルレスハニカムサンドイッチパネル自体を軽量に構成することが最も重要となる。そのため、ディンプルレスハニカムサンドイッチパネルの表皮材としては可能な限り薄いものが使用される。
【０００３】
図５は極薄の表皮材を用いて製造したディンプルレスハニカムサンドイッチパネルを示す。同図に示すように、ディンプルレスハニカムサンドイッチパネル１は、断面正六角形状に形成された中空状のコアセル２，２…を平面状に多数配列して成るハニカムコア３と、該ハニカムコア３を上下両側から挟むよう設けられた上下一対の表皮材４，５と、該表皮材４，５をハニカムコア３に貼着する接着剤６，６とから構成されている。
【０００４】
ハニカムコア３は、アルミニウム合金等の金属材から構成されている。又、表皮材４，５は、高強度で熱膨張率がハニカムコア３よりも小さいＣＦＲＰ（炭素繊維強化プラスチック）等の繊維強化複合材料から構成されている。
【０００５】
特に、軽量化のために表皮材４，５の厚みは可能な限り薄く設定されている。又、表皮材４，５をハニカムコア３に貼着する接着剤６，６としては、一般に熱硬化型エポキシ樹脂系のものが採択されている。
【０００６】
上記ディンプルレスハニカムサンドイッチパネル１を製造する際は、ハニカムコア３の上下両側に接着剤６，６を介して表皮材４，５を積層し、該積層体を所定の加圧下にて加熱処理することにより、表皮材４，５をハニカムコア３に接合している（例えば、特許文献１参照）。
【先行技術文献】
【特許文献】
【０００７】
【特許文献１】特開２０００−１２８０９３号公報
【発明の概要】
【発明が解決しようとする課題】
【０００８】
上記ディンプルレスハニカムサンドイッチパネル１は、通常のパネルに比べて軽量であるため、宇宙空間にて太陽電池セル（被固着物）７を固着する基盤として最適である。しかし、表皮材４，５の厚みが極薄であるために、図６に示すように、表皮材４，５の表面に略６角形状の窪み、所謂ディンプル８が生じ易い。
【０００９】
これは、接着剤６，６を加熱処理してハニカムコア３に表皮材４，５を接合した直後に、接着剤６，６が収縮すること、並びに、ハニカムコア３の熱膨張率が表皮材４，５の熱膨張率よりも大きいことにより、表皮材４，５におけるコアセル２の開口部と対応する部分に圧縮力が作用して、当該表皮材４，５の表面にディンプル８が発生し易くなると考えられる。尚、図６中の符号９は、太陽電池セル７と表皮材４の間に介装した絶縁フィルムである。
【００１０】
上記表皮材に例えば、深さ０．０７８ミリ以上のディンプルが生じた場合は、ディンプルレスハニカムサンドイッチパネルの外観を損ねるのみならず、脆性材料から成る太陽電池セルが割れやすくなる。また、表皮材に対する太陽電池セルの固着強度が小さくなる。さらに、太陽電池セルを固着するための接着剤の使用量が多くなり、材料費のコストアップを招く等の問題があった。
【００１１】
そこで、表皮材にディンプルが発生することを抑制し、且つ、太陽電池セル等の被固着物の割れを防止するとともに、接着剤の使用量を増やすことなく被固着物の固着強度を向上させるために解決すべき技術的課題が生じてくるのであり、本発明はこの課題を解決することを目的とする。
【課題を解決するための手段】
【００１２】
本発明は上記目的を達成するために提案されたものであり、請求項１記載の発明は、ハニカムコアの表裏両側に接着剤を介して表皮材を貼着して成るディンプルレスハニカムサンドイッチパネルの製造方法であって、
該ハニカムコアを枠体内に圧縮状態で装入するコア装入工程たる第１工程と、
該ハニカムコアの表裏両側に前記接着剤を介して前記表皮材を積層して、該積層体を加圧・加熱して該表皮材をハニカムコアに貼着する表皮材貼着工程たる第２工程と、
該表皮材の貼着後に前記枠体を前記ハニカムコアから取り外す枠体脱着工程たる第３工程とを備え、
該枠体の脱着時に前記ハニカムコアに生ずる形状復元力により、前記表皮材を伸展状態に張設するディンプルレスハニカムサンドイッチパネルの製造方法に
おいて、
前記ハニカムコアを枠体内に圧縮状態で装入するコア装入工程たる第１工程は、前記枠体内外周縁部全周形状に倣う環状にコアセルを装入配列し、次いで前記環状領域内側に沿って順次コアセルを装入して枠体内の中心領域に未装入部分を確保し、最後に、該未装入部分にコアセルを強制的に装入することでハニカムコア全体が略均等な圧縮応力を有して保持される工程であるディンプルレスハニカムサンドイッチパネルの製造方法を提供する。
【００１３】
この製造方法によれば、まず、ハニカムコアを枠体内に圧縮状態で装入する。次に、ハニカムコアの表裏両側に接着剤を介して表皮材を配設し、加圧下にて加熱処理して表皮材をハニカムコアに貼着する。この後、ハニカムコアから枠体を取り外すことで、ディンプルレスハニカムサンドイッチパネルが製造される。
【００１４】
斯くして、枠体をハニカムコアから取り外した際に、該ハニカムコアは圧縮状態が解放されて元の状態に戻ろうとする形状復元力が、ハニカムコアの内部から外周部に向かう放射方向に作用する。その結果、ハニカムコアの形状復元力により、表皮材も放射方向に引っ張られるため、該表皮材が伸展状態でハニカムコアに貼設される。
【発明の効果】
【００１５】
請求項１記載の発明は、表皮材は伸展状態でハニカムコアに貼着することにより、表皮材にディンプルが生じることを抑制できるので、太陽電池セル等の被固着物の割れを防止することができる。
【００１６】
また、表皮材の平面精度が向上するので、被固着物の固着強度が増大するとともに、接着剤の使用量が減少して材料費のコストダウンを図ることができる。
【図面の簡単な説明】
【００１７】
【図１】本発明の一実施例を示し、ディンプルレスハニカムサンドイッチパネルを説明する斜視図。
【図２】本実施例に係る枠体を示す斜視図。
【図３】図２の枠体内にハニカムコアを装入したときの状態を説明する斜視図。
【図４】本発明に係るディンプルレスハニカムサンドイッチパネルを示す断面図。
【図５】従来例を示し、ディンプルレスハニカムサンドイッチパネルの斜視図。
【図６】従来例を示し、ディンプルレスハニカムサンドイッチパネルの断面図。
【発明を実施するための形態】
【００１８】
本発明は、表皮材にディンプルが発生することを抑制し、且つ、太陽電池セル等の被固着物の割れを防止するとともに、接着剤の使用量を増やすことなく被固着物の固着強度を向上させるという目的を達成するために、ハニカムコアの表裏両側に接着剤を介して表皮材を貼着して成るディンプルレスハニカムサンドイッチパネルの製造方法であって、該ハニカムコアを枠体内に圧縮状態で装入するコア装入工程たる第１工程と、該ハニカムコアの表裏両側に前記接着剤を介して前記表皮材を積層して、該積層体を加圧・加熱して該表皮材をハニカムコアに貼着する表皮材貼着工程たる第２工程と、該表皮材の貼着後に前記枠体を前記ハニカムコアから取り外す枠体脱着工程たる第３工程とを備え、
該枠体の脱着時に前記ハニカムコアに生ずる形状復元力により、前記表皮材を伸展状態に張設するディンプルレスハニカムサンドイッチパネルの製造方法に
おいて、
前記ハニカムコアを枠体内に圧縮状態で装入するコア装入工程たる第１工程は、前記枠体内外周縁部全周形状に倣う環状にコアセルを装入配列し、次いで前記環状領域内側に沿って順次コアセルを装入して枠体内の中心領域に未装入部分を確保し、最後に、該未装入部分にコアセルを強制的に装入することでハニカムコア全体が略均等な圧縮応力を有して保持される工程であるディンプルレスハニカムサンドイッチパネルの製造方法とすることを通じて実現した。
【実施例１】
【００１９】
以下、本発明の好適な一実施例を図１乃至図４に従って説明する。本実施例は、主として人工衛星用の太陽電池セルを設置する基盤として利用される軽量構造のディンプルレスハニカムサンドイッチパネルに適用したものである。
【００２０】
図１は、本実施例に係るディンプルレスハニカムサンドイッチパネルを示す。同図に示すように、ディンプルレスハニカムサンドイッチパネル１１は蜂の巣構造のハニカムコア１３を具備し、該ハニカムコア１３は、中空状の断面正六角形に形成した多数のコアセル１２，１２…を互いに隣接させて平面状に配列して構成されている。
そして、ハニカムコア１３の上下両端側には表皮材１４，１５がフィルム状の接着剤（以下、「接着剤シート」という。）１６，１６を介して強固に貼着され、該表皮材１４，１５はハニカムコア１３の開口部全体を閉鎖するように張設されている。依って、ハニカムコア１３は表皮材１４，１５によりサンドイッチ状に挟装された軽量構造を呈している。
【００２１】
更に、ハニカムコア１３は、熱膨張率が比較的大きい金属材料、例えば、アルミニウム合金から構成されている。又、表皮材１４，１５は、高強度で熱膨張率の小さいＣＦＲＣから構成されている。特に、表皮材１４，１５の厚みは可能な限り薄く、例えば、０．１ｍｍ前後に設定されている。そして、表皮材１４，１５とハニカムコア１３とを接合するシート状接着剤１６，１６としては、熱硬化型エポキシ樹脂系のものが採択されている。
【００２２】
次に、上記ディンプルレスハニカムサンドイッチパネル１１の製造方法（コアプリストレスによる薄板表面材貼着型ディンプルレスハニカムサンドイッチパネルディンプルレス製造方法）について詳述する。まず、図２に示すように、一対の縦部材１７，１７と横部材１８，１８とをビス等の止着具（図示せず）にて分離可能に結合して成る枠体１９を用意し、そして、図３に示すように、該枠体１９内にハニカムコア１３を圧縮状態で装入する。この場合、枠体１９はハニカムコア１３よりもやや小さい形状寸法のものを使用する。そして、枠体１９にハニカムコア１３を装入する際は、最初に、枠体１９内の外周縁部に沿う部分のみにハニカムコア１３のコアセル１２，１２…を装入していく。
【００２３】
而して、枠体１９内の外周縁部に沿ってコアセル１２，１２…を装入することで、コアセル１２，１２…は枠体１９全周形状に倣う環状に配列される。このあと、前記環状領域の内側に沿って順次コアセル１２，１２…を装入して、枠体１９内の中心領域のみを未装入部分（空きスペース）として確保しておく。
そして、最後に枠体１９内に空けられた中心領域にコアセル１２，１２…を強制的に装入することで、図３に示すように、枠体１９内にコアセル１２，１２…から成るハニカムコア１３全体がほぼ均等な圧縮応力を有して保持される。この場合、ハニカムコア１３の圧縮力は、該ハニカムコア１３の中心部から外周部に向かう放射方向に作用する。
【００２４】
ついで、図１に示すように、ハニカムコア１３の上下両端面に熱硬化型エポキシ樹脂系の接着剤シート１６，１６を配置するとともに、該接着剤シート１６，１６外面に表皮材１４，１５を積層する。即ち、上下一対の表皮材１４，１５とハニカムコア１３との間に接着剤シート１６，１６が挟まれるよう、表皮材１４，１５、ハニカムコア１３及び接着剤シート１６，１６を積層する。
【００２５】
然る後、ハニカムコア１３、表皮材１４，１５及び接着剤シート１６，１６から成る積層体を所定の加圧（例えば１．７５気圧）条件下にて所定温度（例えば、８０〜１００℃）に加熱処理して所要時間キープし、接着剤シート１６，１６を熱硬化させる。
【００２６】
これによって、接着剤シート１６，１６が均一な厚さの層に熱硬化して、表皮材１４，１５とハニカムコア１３とは互いに強固に接合される。そして、表皮材１４，１５の接合後に、前記枠体１９をハニカムコア１３から取り外して、該ハニカムコア１３を圧縮状態から開放させる。以上により、ディンプルレスハニカムサンドイッチパネル１１の製造が完了する。
【００２７】
叙上の如く本発明によると、枠体１９を取り外した際に、ハニカムコア１３の圧縮状態が解放されて、元の形状に戻る復元力がハニカムコア１３の内側中心部から外側周縁部に向かう放射方向に作用する。
【００２８】
この結果、ハニカムコア１３に生じた形状復元力により、表皮材１４，１５も放射方向に引っ張られるため、図４に示すように、表皮材１４，１５が伸展状態で張設される。このため、表皮材１４，１５の平面精度が向上して、表皮材１４，１５におけるコアセル１２，１２…に対応した部分にディンプルが生じることが可及的に抑制される。実験によると、表皮材１４，１５に深さ０．０７８ミリ以上のディンプルは形成されなかった。
【００２９】
斯くして、表皮材１４，１５として極薄のものを用いた場合でも、ディンプルが殆ど存在しない外観品質に優れたディンプルレスハニカムサンドイッチパネル１１を容易に製造できるのみならず、表皮材１４，１５上に固着される太陽電池セル７の割れや変形を防止することができる。尚、図４中、符号９は絶縁フィルムである。
【００３０】
また、表皮材１４，１５に対する太陽電池セル７の固着強度が増大して製品価値が向上する。さらに、太陽電池セル７を固着する接着剤の使用量が少なくなり、材料コストを節減させることができる。
【００３１】
なお、本発明は、本発明の精神を逸脱しない限り種々の改変を為すことができ、そして、本発明が該改変されたものに及ぶことは当然である。
【産業上の利用可能性】
【００３２】
本発明は、ハニカムコアの表裏両側に表皮材を貼着して成るディンプルレスハニカムサンドイッチパネルの製造方法であれば、太陽電池セル以外の製品を固着するディンプルレスハニカムサンドイッチパネルの製造方法にも全て適用することができる。
【符号の説明】
【００３３】
１１  ディンプルレスハニカムサンドイッチパネル
１２  コアセル
１３  ハニカムコア
１４，１５  表皮材（パネルスキン）
１６  接着剤
１９  枠体
【図１】
0005393359.tif 000002
【図２】
0005393359.tif 000003
【図３】
0005393359.tif 000004
【図４】
0005393359.tif 000005
【図５】
0005393359.tif 000006
【図６】
0005393359.tif 000007